Brevet FR3078967A1 (20190920)

REVENDICATIONS1. Procédé de revêtement d'au moins une partie d'un substrat en terre cuite, caractérisé en ce qu'il comprend au moins les étapes suivantes : a) on ouvre la porosité d'au moins une partie de la surface d'un substrat en terre cuite à revêtir ; b) on débarrasse la surface du substrat à revêtir des poussières engendrées au cours de l'étape a) ; c) on abaisse la teneur en eau dans le substrat de telle sorte que la teneur massique en eau soit d'au maximum 1%, ladite teneur massique étant exprimée par rapport à la masse totale du substrat et d'eau présente dans le substrat ; d) on applique sur au moins une partie de cette surface dont la porosité a été ouverte au moins une couche d'une composition de primaire d'accrochage qui comprend un liant qui est un polymère polymérisant à température ambiante ; e) on laisse polymériser ledit polymère de la composition de primaire d'accrochage ; f) on applique sur au moins une partie de cette couche de composition de primaire d'accrochage au moins une couche d'une composition de peinture qui comprend un liant qui est un polymère polymérisant à température ambiante ; g) on laisse polymériser ledit polymère de la composition de peinture de manière à obtenir un substrat en terre cuite revêtu.\n<CLM>\1\tProcédé de revêtement selon la revendication 1, caractérisé en ce que la composition de primaire d'accrochage est appliquée sur la surface du substrat avec un grammage compris entre 40 g/m2 et 150 g/m2, de préférence entre 60 g/m2et 100 g/m2.\n<CLM>\1\tProcédé de revêtement selon la revendication 1 ou 2, caractérisé en ce que la composition de primaire d'accrochage comprend : - le liant avec optionnellement un durcisseur ; - un solvant ; et - optionnellement au moins un composé choisi parmi les agents d'étalement, les agents anti-mousse, les agents épaississants, les agents coalescents, les biocides, les fongicides, les promoteurs d'adhérence et les pigments. 32\n<CLM>\1\tProcédé de revêtement selon l'une quelconque des revendications 1 à 3, caractérisé en ce que le liant de la composition de primaire d'accrochage est choisi parmi des résines alkydes, des résines acrylique-styrène, des résines acryliques, des résines époxydes et des résines styrène-butadiène. 5\n<CLM>\1\tProcédé de revêtement selon la revendication 3 ou 4, caractérisé en ce que la composition de primaire d'accrochage comprend, en pourcentages massiques exprimés par rapport à la masse de la composition : - entre 10% et 60%, de préférence entre 20% et 50% du liant avec 10 optionnellement entre 5% et 40%, de préférence entre 10% et 30% du durcisseur ; - entre 20% et 90%, de préférence entre 40% et 80% de solvant ; - optionnellement entre 0,1% et 1%, de préférence entre 0,2% et 0,7% d'agent d'étalement ; 15 - optionnellement entre 0,1% et 1%, de préférence entre 0,2% et 0,7% d'agent anti-mousse ; - optionnellement entre 0,01% et 1%, de préférence entre 0,05% et 0,6% de biocide et/ou de fongicide ; - optionnellement entre 0,1% et 3%, de préférence entre 0,2% et 20 1,5% d'agent épaississant ; - optionnellement entre 0,03% et 1,2%, de préférence entre 0,3% et 0,6% de promoteur d'adhérence ; - optionnellement entre 5% et 20%, de préférence entre 8% et 17% du pigment. 25\n<CLM>\1\tProcédé de revêtement selon l'une quelconque des revendications 1 à 5, caractérisé en ce que la composition de primaire d'accrochage présente une viscosité comprise entre 5 et 25 mPa.s et comprend, en pourcentages massiques, entre 10% et 30% d'extrait sec. 30\n<CLM>\1\tProcédé de revêtement selon l'une quelconque des revendications 1 à 6, caractérisé en ce que la composition de peinture est appliquée sur la couche de primaire d'accrochage avec un grammage compris entre 100 g/m2 et 300 g/m2, de préférence entre 140 g/m2 et 220 g/m2. 35 33\n<CLM>\1\tProcédé de revêtement selon l'une quelconque des revendications 1 à 7, caractérisé en ce que la composition de peinture comprend au moins : - le liant avec optionnellement un durcisseur ; - un solvant ; 5 - un pigment ; et - optionnellement au moins un composé choisi parmi les agents d'étalement, les agents épaississants, les agents anti-mousse, les biocides et les fongicides. 10\n<CLM>\1\tProcédé de revêtement selon l'une quelconque des revendications 1 à 8, caractérisé en ce que le liant de la composition de peinture est choisi parmi des résines époxydes, des résines acryliques, des polyols, des résines polyaspartique polyurée, le polyfluorure de vinylidène, le polychlorure de vinyle, le poly(isobutyl-éther) de vinyle et les huiles naturelles à base de polyols. 15\n<CLM>\1\tProcédé de revêtement selon la revendication 8 ou 9, caractérisé en ce que la composition de peinture peut comprendre, en pourcentages massiques exprimés par rapport à la masse de la composition de peinture : - entre 20% et 70%, de préférence entre 30% et 60% du liant avec 20 optionnellement entre 10% et 30%, de préférence entre 15% et 25% du durcisseur ; - entre 10% et 70%, de préférence entre 10% et 40% de solvant ; - entre 5% et 30%, de préférence entre 10% et 20% de pigment ; - optionnellement entre 0,1% et 1%, de préférence entre 0,2% et 25 0,7% d'agent d'étalement ; - optionnellement entre 0,1% et 3%, de préférence entre 0,2% et 1,5 % d'agent épaississant ; - optionnellement entre 0,1% et 1%, de préférence entre 0,2% et 0,7% d'agent anti-mousse ; 30 - optionnellement entre 0,01% et 1%, de préférence entre 0,05% et 0,6% de biocide et/ou de fongicide.\n<CLM>\1\tProcédé de revêtement selon l'une quelconque des revendications 8 à 10, caractérisé en ce que la composition de peinture : 34 - présente une viscosité comprise entre 100 et 200 mPa.s et comprend entre 40% et 50% d'extrait sec lorsque le solvant est de l'eau ; - présente une viscosité comprise entre 200 et 400 mPa.s et 5 comprend entre 70% et 90% d'extrait sec lorsque le solvant est un solvant organique.\n<CLM>\1\tProcédé de revêtement selon l'une quelconque des revendications 1 à 11, caractérisé en ce que l'épaisseur du revêtement est comprise entre 50 um et 10 250 um, de préférence entre 70 um et 190 um.\n<CLM>\1\tProcédé de réparation du revêtement obtenu avec le procédé de revêtement selon l'une quelconque des revendications 1 à 12, ledit procédé de réparation comprend au moins les étapes suivantes : 15 a) on retire la couche de peinture du revêtement ; b) on applique une nouvelle couche de peinture qui est identique ou différente de la couche de peinture retirée.\n<CLM>\1\tKit de revêtement d'un substrat en terre cuite pour mettre en oeuvre le 20 procédé de revêtement selon l'une quelconque des revendications 1 à 12, caractérisé en ce qu'il comprend au moins : - un lier récipient contenant une composition de primaire d'accrochage qui comprend au moins un liant qui est un polymère polymérisant à température ambiante ; 25 - un 2Ieme récipient contenant une composition de peinture qui comprend au moins liant qui est un polymère polymérisant à température ambiante. 30